КАТАЛИЗАТОР НА ОСНОВЕ γ-КЕТОВАЛЕРИАНОЙ КИСЛОТЫ И ЕГО ПРИМЕНЕНИЕ В ПРОЦЕССЕ ГИДРООЧИСТКИ И/ИЛИ ГИДРОКРЕКИНГА

1. Катализатор, содержащий подложку на основе оксида алюминия, или оксида кремния, или алюмосиликата, по меньшей мере один элемент группы VIII, по меньшей мере один элемент группы VIB, и Γ-кетовалериановую кислоту.
2. Катализатор по п. 1, в котором содержание элемента группы VIB, выраженное в расчете на оксид металла группы VIB, составляет от 5 до 40 вес.% от полного веса катализатора, а содержание элемента группы VIII, выраженное в расчете на оксид металла группы VIII, составляет от 1 до 10 вес.% от полного веса катализатора.
3. Катализатор по п. 1 или 2, в котором мольное отношение элемента группы VIII к элементу группы VIB в катализаторе составляет от 0,1 до 0,8.
2
5
4. Катализатор по одному из пп. 1-3, который дополнительно содержит фосфор, причем содержание фосфора, выраженное в расчете на PO, составляет от 0,1 до 20 вес.% от полного веса катализатора, и соотношение содержания фосфора и элемента группы VIB в катализаторе больше или равно 0,05.
5. Катализатор по одному из пп. 1-4, у которого содержание Γ-кетовалериановой кислоты составляет от 1 до 35 вес.% от полного веса катализатора.
6. Катализатор по одному из пп. 1-5, который в дополнение к Γ-кетовалериановой кислоте, содержит также органическое соединение, содержащее кислород, и/или азот, и/или серу.
7. Катализатор по п. 6, в котором органическое соединение выбрано из соединений, содержащих одну или несколько химических функциональных групп, выбранных из карбоксильной, спиртовой, тиоловой, тиоэфирной, сульфоновой, сульфоксидной групп, группы простого эфира, альдегидной, кетоновой, сложноэфирной, карбонатной групп, аминогруппы, нитрильной, имидной, оксимовой, мочевинной и амидной групп.
8. Катализатор по п. 7, в котором органическое соединение выбрано из триэтиленгликоля, диэтиленгликоля, этилендиаминтетрауксусной кислоты, малеиновой кислоты, лимонной кислоты, диметилформамида, бицина или трицина.
9. Катализатор по одному из пп. 1-8, в котором подложка содержит от 0,1 до 50 вес.% цеолита.
10. Катализатор по одному из пп. 1-9, отличающийся тем, что он является по меньшей мере частично сульфированным.
11. Способ получения катализатора по одному из пп. 1-10, включающий следующие стадии:
a) приведение по меньшей мере одного компонента, содержащего элемент группы VIB, по меньшей мере одного компонента, содержащего элемент группы VIII, Γ-кетовалериановой кислоты и, необязательно, фосфора, в контакт с подложкой на основе оксида алюминия, или оксида кремния, или алюмосиликата, или приведение регенерированного катализатора, содержащего подложку на основе оксида алюминия, или оксида кремния, или алюмосиликата, по меньшей мере одно соединение элемента группы VIB, по меньшей мере одно соединение элемента группы VIII и, необязательно, фосфор, в контакт с Γ-кетовалериановой кислотой, с получением предшественника катализатора,
b) сушку указанного предшественника катализатора, полученного на стадии a), при температуре ниже 200°C, без последующего обжига.
12. Способ по п. 11, в котором стадия a) является следующей:
a') пропитка подложки на основе оксида алюминия, или оксида кремния, или алюмосиликата, по меньшей мере одним раствором, содержащим по меньшей мере один элемент группы VIB, по меньшей мере один элемент группы VIII, Γ-кетовалериановую кислоту и, необязательно, фосфор, с получением предшественника катализатора.
13. Способ по п. 11, в котором стадия a) включает следующие этапы:
a1) пропитка подложки на основе оксида алюминия, или оксида кремния, или алюмосиликата по меньшей мере одним раствором, содержащим по меньшей мере один элемент группы VIB, по меньшей мере один элемент группы VIII и, необязательно, фосфор, чтобы получить пропитанную подложку,
a2) сушка пропитанной подложки, полученной на этапе a1), при температуре ниже 200°C, чтобы получить сухую пропитанную подложку, и, необязательно, обжиг сухой пропитанной подложки, чтобы получить обожженную пропитанную подложку,
a3) пропитка сухой и, необязательно, обожженной пропитанной подложки, полученной на этапе a2), пропиточным раствором, содержащим по меньшей мере Γ-кетовалериановую кислоту, чтобы получить предшественник катализатора,
a4) необязательно, созревание предшественника катализатора, полученного на этапе a3).
14. Способ по п. 11, в котором стадия a) включает следующие этапы:
a1') подготовка подложки, содержащей по меньшей мере Γ-кетовалериановую кислоту, и, возможно, по меньшей мере часть фосфора,
a2') пропитка подложки, полученной на этапе a1'), пропиточным раствором, содержащим по меньшей мере один элемент группы VIB, по меньшей мере один элемент группы VIII и, возможно, фосфор, чтобы получить предшественник катализатора,
a3') факультативно, созревание предшественника катализатора, полученного на этапе a2').
15. Способ по п. 11, в котором стадия a) включает следующие этапы:
a1") приведение раствора, содержащего по меньшей мере один элемент группы VIB, по меньшей мере один элемент группы VIII, по меньшей мере одно содержащее кислород, и/или азот, и/или серу органическое соединение, и, необязательно, фосфор, путем совместной пропитки в контакт с подложкой на основе оксида алюминия, или оксида кремния, или алюмосиликата, чтобы получить пропитанную подложку,
a2") сушка пропитанной подложки, полученной на этапе ai"), при температуре ниже 200°C, без последующего обжига, чтобы получить сухую пропитанную подложку,
a3") приведение сухой пропитанной подложки, полученной на этапе a2"), в контакт с раствором органического соединения, содержащего кислород, и/или азот, и/или серу, идентичного соединению, использовавшемуся на этапе a1"), или отличного от него, чтобы получить предшественник катализатора,
a4") необязательно, созревание предшественника катализатора, полученного на этапе a3"),
причем по меньшей мере одно из органических соединений на этапе a1") или этапе a3") является Γ-кетовалериановой кислотой.
16. Способ по п. 11, в котором стадия a) включает следующие этапы:
a1‴) пропитка регенерированного катализатора, содержащего подложку на основе оксида алюминия, или оксида кремния, или алюмосиликата, по меньшей мере одно соединение элемента группы VIB, по меньшей мере одно соединение элемента группы VIII и, необязательно, фосфор, пропиточным раствором, содержащим по меньшей мере Γ-кетовалериановую кислоту, чтобы получить предшественник катализатора,
a2‴) необязательно, созревание предшественника катализатора, полученного на этапе a1‴).
17. Способ по одному из пп. 11-16, где мольное отношение Γ-кетовалериановой кислоты к элементу(ам) группы VIII составляет от 0,1 до 5,0 моль/моль.
18. Применение катализатора по одному из пп. 1-10 или полученного способом по одному из пп. 10-17 в способе гидроочистки и/или гидрокрекинга углеводородных фракций.